(57)【要約】【課題】焼結原料の造粒形態の変化に起因する、バースクリーンにおける分級のバラツキを低減させることにより、焼結鉱の歩留りを高位安定化させることが可能な焼結原料の装入方法を提供する。【解決手段】装入シュート１３の幅方向に間隔をあけて焼結原料Ｓの流下方向に延在する複数のバー１６〜１８を備え、側面視して上下方向に隣接するバー１６〜１８の間隔がバー１６〜１８の下流側に向かって拡開するバースクリーン１４により、装入シュート１３から流下する、５００μｍアンダーが３５質量％以上の粒度を有する粉鉱石を鉄鉱石とする焼結原料Ｓを分級しながら焼結パレット２５に装入する方法において、平面視して水平方向に隣接するバー１６〜１８の隙間ｄを３ｍｍ以上１２ｍｍ以下、且つ側面視して上下方向に隣接するバー１６〜１８の開き角度φを１．２°以上３．０°以下とし、焼結原料Ｓの装入速度Ｖを０．３ｍ／ｓ以上０．７ｍ／ｓ以下とする。【選択図】図１
2014129570.tif 000002
【特許請求の範囲】
【請求項１】
ドラムフィーダから供給される焼結原料を焼結パレットに装入する装入シュートの幅方向に間隔をあけて焼結原料の流下方向に延在する複数のバーを備え、側面視して上下方向に隣接する前記バーの間隔が該バーの下流側に向かって拡開するバースクリーンにより、前記装入シュートから流下する、５００μｍアンダーが３５質量％以上の粒度を有する粉鉱石を鉄鉱石とする焼結原料を分級しながら前記焼結パレットに装入する方法において、
平面視して水平方向に隣接する前記バーの隙間ｄを３ｍｍ以上１２ｍｍ以下、且つ側面視して上下方向に隣接する前記バーの開き角度φを１．２°以上３．０°以下とし、焼結原料の装入速度Ｖを０．３ｍ／ｓ以上０．７ｍ／ｓ以下とすることを特徴とする焼結原料の装入方法。
【請求項２】
請求項１記載の焼結原料の装入方法において、前記バースクリーンの表面に液体を供給することを特徴とする焼結原料の装入方法。
【発明の詳細な説明】
【技術分野】
【０００１】
本発明は、焼結機の焼結パレットに焼結原料を装入する方法に関し、特に、焼結原料の流下方向に沿って延在する複数のバーから構成されるバースクリーンで焼結原料を分級しながら焼結パレットに装入する方法に関する。
【背景技術】
【０００２】
粉鉱石等の鉄鉱石、粉コークス等の凝結材、及び生石灰等の石灰類を焼結原料に用いて焼結鉱を製造する焼結工程では、焼結原料の一部又は全部を適切な粒径の造粒物に造粒して焼結機の焼結パレット（以下では、単に「パレット」と記すことがある。）に装入した後、この焼結原料の表層に点火し、パレットの下方から外気を吸引しながら凝結材を酸化させ、酸化時の発熱を利用して鉄鉱石（粉鉱石）を焼結させることが一般に行われている。
【０００３】
しかし、上記焼結プロセスにおいて、焼結パレットに装入された焼結原料層が、高さ（深さ）方向に均一な粒度分布である場合、以下のような課題があった。
焼結原料層の表層部は、吸引された外気により冷却されて昇温不足となる一方、焼結原料層の下部を通過する気体は、上方の焼結原料層を通過するときより高温になっているため、上方の焼結原料層よりも通気抵抗が増大して、吸引される空気量（通気量）が減少する。その結果、焼結原料の焼結が進行せず、焼結鉱の歩留り低下や生産量（焼成量）縮小の要因となっていた。
【０００４】
従って、焼結原料層の表層部では、焼結原料の平均粒径を小さくすることにより受熱面積を増加させて焼結を促進させる一方、焼結原料層の下部では、焼結原料の平均粒径を大きくして通気性を向上させることが望ましい。
【０００５】
上記対策は偏析装入とも呼ばれ、所定の粒度偏析を得るため、従来から種々の技術が提案されている。例えば、特許文献１では、焼結原料の装入シュートの下流側に、焼結原料の流下方向に沿って延在する複数のバー（棒条材）からなるバースクリーン（フルイ）を設け、装入シュートから流下する焼結原料をバースクリーンで分級しながら焼結パレットへ装入する技術が提案されている。複数のバーは、装入シュートの幅方向に間隔を有して配置され、側面視して上下方向に隣り合うバーの間隔は下流側に行くにつれて拡大している。
特許文献１記載の方法により、焼結原料の偏析装入が実現され、焼結鉱の歩留りが向上する。この歩留りを略一定とするならば、焼成量を増大させることができるため、焼成量（ｔｏｎ／日／ｍ２）と歩留り（％）の積で算出される焼結鉱の生産性（ｔｏｎ／日／ｍ２）が大幅に向上する。
【０００６】
また、特許文献２では、バースクリーンを形成するバー（棒状材）の直径、バースクリーンの隙間平均値、バースクリーンの傾斜角度、並びに（装入）シュートの傾斜角度を適正な範囲に設定することで、粒度偏析拡大効果を最大限に引き出す方法が提案されている。
【先行技術文献】
【特許文献】
【０００７】
【特許文献１】特開昭６３−１９０１２５号公報
【特許文献２】特開平０３−２４９１３７号公報
【発明の概要】
【発明が解決しようとする課題】
【０００８】
しかしながら、焼結機に装入される焼結原料（造粒物）の擬似粒度は、造粒水分や焼結原料の粒度等によって変化する。またそれに伴い、造粒物の造粒形態も変化する。そのため、焼結原料の装入速度によっては、バースクリーンの分級能力が低下し、特許文献１や特許文献２に記載されている技術では、目標とする粒度偏析が実現できなくなって粒度偏析のバラツキが大きくなるという問題が発生する。以下、本明細書では、焼結機に装入される焼結原料＝造粒物として説明する。
【０００９】
本発明はかかる事情に鑑みてなされたもので、焼結原料の造粒形態の変化に起因する、バースクリーンにおける分級のバラツキを低減させることにより、焼結鉱の歩留りを高位安定化させることが可能な焼結原料の装入方法を提供することを目的とする。
【課題を解決するための手段】
【００１０】
上記目的を達成するため、本発明は、ドラムフィーダから供給される焼結原料を焼結パレットに装入する装入シュートの幅方向に間隔をあけて焼結原料の流下方向に延在する複数のバーを備え、側面視して上下方向に隣接する前記バーの間隔が該バーの下流側に向かって拡開するバースクリーンにより、前記装入シュートから流下する、５００μｍアンダーが３５質量％以上の粒度を有する粉鉱石を鉄鉱石とする焼結原料を分級しながら前記焼結パレットに装入する方法において、
平面視して水平方向に隣接する前記バーの隙間ｄを３ｍｍ以上１２ｍｍ以下、且つ側面視して上下方向に隣接する前記バーの開き角度φを１．２°以上３．０°以下とし、焼結原料の装入速度Ｖを０．３ｍ／ｓ以上０．７ｍ／ｓ以下とすることを特徴としている。
【００１１】
ここで、焼結原料の装入速度は、ドラムフィーダから装入シュートに焼結原料が排出されるときの速度（＝ドラムフィーダの回転速度（ｍ／ｓ））としている。一般に、焼結原料の装入は、ドラムフィーダから装入シュート及びバースクリーンを介して焼結パレットに装入されるまで連続的な流れとなる。このため、本発明では、ドラムフィーダから装入シュートに焼結原料が排出されるときの速度を、焼結原料の装入速度として代表させている。
【００１２】
近年、鉄鉱石の微粉化が進んでおり、粉鉱石に占める微粉の割合が増加傾向にある。これに伴い、粉鉱石を含む焼結原料を造粒した際の造粒物の造粒形態も変化してきており、造粒物中の付着微粉の量が増加し、造粒物の崩壊が起こりやすくなってきている。具体的には、造粒物（焼結原料）を焼結機に装入する際における、ドラムフィーダから装入シュートへの造粒物の落下衝撃、装入シュート上での造粒物の転動衝撃、並びに装入シュートからバースクリーンへの造粒物の落下衝撃が造粒物に加わることにより、造粒物の崩壊現象が顕著となる。
本発明者等は、造粒物の造粒形態の変化に起因して造粒物の崩壊現象が顕著となることで、バースクリーンの分級能力が低下して粒度偏析のバラツキが大きくなることを発見した。
【００１３】
本発明は、上記課題を解決すべく、造粒物の造粒形態に着目し、造粒物（焼結原料）の装入速度を規定することで、造粒物装入時における造粒物の崩壊を踏まえた装入偏析方法を初めて提案するものである。その際、バースクリーンを構成するバーの隙間及びバーの開き角度を規定することにより、バースクリーンにおける分級のバラツキを低減させることができる。これにより、従来方法では不可能であった高位安定的な偏析装入が可能となり、高位歩留りを安定的に実現することができる。
【００１４】
５００μｍアンダーが３５質量％以上の粒度を有する粉鉱石を鉄鉱石とする焼結原料を使用する場合、バースクリーンを構成するバーの隙間ｄ、バーの開き角度φ、及び焼結原料の装入速度Ｖが上記設定範囲を外れると、後述するように、分級効率が低下し、望ましい粒度偏析を実現することができなくなる。
【００１５】
また、本発明に係る焼結原料の装入方法では、前記バースクリーンの表面に液体を供給するようにしてもよい。
【００１６】
一般に、焼結原料の水分が増加すると、焼結原料の付着力も増大し、バースクリーンに焼結原料が付着しやすくなることが知られている。しかしながら、バースクリーンに水などの液体を少量供給し、バースクリーンが常に液体で濡れた状態（バースクリーンの表面に液体膜が形成されている状態）にすることで、焼結原料がバースクリーンに付着する力を抑制することができる。
【発明の効果】
【００１７】
本発明に係る焼結原料の装入方法では、バースクリーンを構成するバーの隙間ｄ及びバーの開き角度φ、並びに焼結原料の装入速度Ｖを適切な範囲に設定することにより、焼結原料の造粒形態の変化に起因する、バースクリーンにおける分級のバラツキを低減させることができる。その結果、焼結鉱の歩留りを高位安定化させることが可能となる。
【図面の簡単な説明】
【００１８】
【図１】本発明の一実施の形態に係る焼結原料の装入方法に使用する焼結原料装入装置の模式図である。
【図２】（Ａ）は同焼結原料装入装置を構成するバースクリーンの側面図、（Ｂ）は同バースクリーンの部分平面図、（Ｃ）は（Ｂ）のバースクリーンを先端側から見た端面図、（Ｄ）は（Ｂ）のバースクリーンを基端側から見た端面図である。
【図３】バーの隙間ｄが偏析度に及ぼす影響を示したグラフである。
【図４】バーの開き角度φが偏析度に及ぼす影響を示したグラフである。
【図５】焼結原料の装入速度Ｖが偏析度のバラツキに及ぼす影響を示したグラフである。
【発明を実施するための形態】
【００１９】
続いて、添付した図面を参照しつつ、本発明を具体化した実施の形態について説明し、本発明の理解に供する。
本発明の一実施の形態に係る焼結原料の装入方法に使用する焼結原料装入装置１０の模式図を図１に示す。
焼結原料装入装置１０は、５００μｍアンダーが３５質量％以上の粒度を有する粉鉱石からなる鉄鉱石、粉コークス等の凝結材、及び生石灰等の石灰類から構成される焼結原料Ｓを、ドワイトロイド式の焼結機（図示省略）のパレット２５（焼結パレット）に装入する装置である。なお、以下の説明では、便宜上、パレット２５の進行方向を「前」側、その逆方向を「後」側と呼ぶ。
【００２０】
ドワイトロイド式の焼結機では、上下に配置された往路と復路からなる無端レール上を走行する複数のパレット２５が数珠状に連結され、無端搬送コンベアを構成している。パレット２５に焼結原料Ｓを供給する給鉱部と、製造された焼結鉱が排出される排鉱部にそれぞれ設けられたスプロケットを回転させることにより、複数のパレット２５が無端レールに沿って周回する。
【００２１】
焼結原料装入装置１０は給鉱部に設置されており、焼結原料Ｓを貯蔵する貯蔵ホッパー１１と、焼結原料Ｓを貯蔵ホッパー１１から切出すドラムフィーダ１２と、ドラムフィーダ１２から切出された焼結原料Ｓをパレット２５に装入する装入シュート１３とを備えている。また、装入シュート１３の下流側には、装入シュート１３から流下する焼結原料Ｓを分級するバースクリーン１４と、バースクリーン１４の表面に水Ｗ（液体の一例）を供給する液体供給手段としてのスプレーノズル２３とを備えている。
【００２２】
ドラムフィーダ１２の回転速度は、焼結原料Ｓの装入速度Ｖが０．３ｍ／ｓ以上０．７ｍ／ｓ以下となるように制御される。なお、ドラムフィーダ１２の回転速度は、操業中であっても容易に制御することができる。
装入シュート１３は、ドラムフィーダ１２の下方に配置され、前側から後側に向けて下方に傾斜する傾斜面を有している。
【００２３】
装入シュート１３の下流側に配置されるバースクリーン１４は、平面視して装入シュート１３の幅方向に隙間ｄをあけて焼結原料Ｓの流下方向（装入シュート１３の幅方向と直交する方向）に延在する複数のバー１６、１７、１８から構成され、焼結原料Ｓの流下方向（後方）に向けて下方へ傾斜した状態で、基端部が装入シュート１３の下流側端部（後端部）の裏側に取り付けられている（図２（Ａ）〜（Ｄ）参照）。バー１６、１７、１８の水平方向の隙間ｄは３ｍｍ以上１２ｍｍ以下とされている。
【００２４】
各バー１６、１７、１８は、鉄などの金属製の棒材（直径：５ｍｍ〜３０ｍｍ程度、長さ：５００ｍｍ〜１５００ｍｍ程度）からなり、材軸回りに自転する。バー１６、１７、１８の断面は、通常、円形であるが、焼結原料Ｓを分級できる形状であれば特に限定されるものではなく、例えば楕円形や卵形、あるいは三角形や四角形などの多角形でもよい。
【００２５】
バースクリーン１４を先端側もしくは基端側から見た際に、隣接するバー１６、１７、１８の先端もしくは基端を順に結ぶ仮想線がＶ字状（逆Ｖ字状）となるように、１段目（上段）のバー１６、２段目（中段）のバー１７、３段目（下段）のバー１８の三段配置とされている（図２（Ｃ）、（Ｄ）参照）。
側面視して上下方向に隣り合うバー１６、１７、１８の下流側（先端側）における間隔ａ１、ａ２は、上流側（基端側）における間隔ｂ１、ｂ２よりも広くなっている。即ち、上段バー１６の俯角α＜中段バー１７の俯角β＜下段バー１８の俯角γとなっている（図２（Ａ）参照）。上段バー１６の俯角αは２９°〜４３°程度が、偏析装入を実現するうえで好ましく、側面視して上下方向に隣接するバー１６、１７、１８の開き角度φは１．２°以上３．０°以下とされている。
なお、俯角α、β、γは、バー１６、１７、１８の中心軸と水平面とが成す角度、開き角度φは、バー１６、１７、１８の中心軸間の角度である。
【００２６】
バースクリーン１４は、側面視して上下方向に隣り合うバー１６、１７、１８の下流側における間隔が上流側における間隔よりも広くなっているので、下流側に行くほど粒径の大きな焼結原料Ｓがパレット２５に落下する。一方、パレット２５は、バースクリーン１４の下流側から上流側に向けて走行している。従って、粒径の小さな焼結原料Ｓに比べて粒径の大きな焼結原料Ｓがパレット２５に先に落下することになり、下層に行くほど焼結原料Ｓの粒径が大きくなる偏析装入が実現される。
【００２７】
バースクリーン１４の表面に液体を供給する液体供給手段としてのスプレーノズル２３は、バースクリーン１４基端部の下方に、装入シュート１３の幅方向に間隔をあけて複数配置されている（図１参照）。各スプレーノズル２３は、バースクリーン１４の下方前方からバースクリーン１４の基端部に向けて散水する。スプレーノズル２３からの散水によってバースクリーン１４の基端部に付着した水Ｗは、各バー１６、１７、１８を伝って先端部まで流れる。これにより、バー１６、１７、１８の表面全体に渡って水膜を形成することができる。
【００２８】
水平面に対するスプレーノズル２３の散水角度θは０°以上γ未満、即ち、最下段のバー１８を含む鉛直面内において、水平線と最下段のバー１８との間の角度とすることが好ましい（図２（Ａ）参照）。
スプレーノズル２３の散水角度θが０°未満になると、スプレーノズル２３から噴出した水Ｗのバースクリーン１４突き抜けが顕著になり、バー１６、１７、１８先端まで水Ｗが流れにくくなるため、散水効果が減殺される。一方、スプレーノズル２３の散水角度θがγ以上になると、流れ落ちている焼結原料Ｓや装入シュート１３が障害となってスプレーノズル２３の設置が難しいという問題がある。
【００２９】
スプレーノズル２３からバースクリーン１４に供給される水量は、バー１本当たり１０ｃｃ／ｍｉｎ以上１０００ｃｃ／ｍｉｎ以下であることが好ましい。
なお、液体供給手段として水スプレーに代えて、気水スプレーや垂れ水等を用いても良い。
【００３０】
上記構成を有する焼結原料装入装置１０を用いて、５００μｍアンダーが３５質量％以上の粒度を有する粉鉱石を鉄鉱石とする焼結原料Ｓを焼結機のパレット２５に装入する手順は以下の通りである。
（１）スプレーノズル２３からバースクリーン１４に向けて散水し、バースクリーン１４が常に水Ｗで濡れている状態にしておく。
（２）焼結原料Ｓの装入速度Ｖが０．３ｍ／ｓ以上０．７ｍ／ｓ以下となるようにドラムフィーダ１２の回転速度を制御した状態で、貯蔵ホッパー１１からドラムフィーダ１２で焼結原料Ｓを切出して装入シュート１３に投下する。
（３）装入シュート１３に投下された焼結原料Ｓは、装入シュート１３上を流下し、バースクリーン１４で分級され、パレット２５に装入される。
【００３１】
以上、本発明の一実施の形態について説明してきたが、本発明は何ら上記した実施の形態に記載の構成に限定されるものではなく、特許請求の範囲に記載されている事項の範囲内で考えられるその他の実施の形態や変形例も含むものである。例えば、上記実施の形態における焼結原料装入装置は液体供給手段を備えていたが、液体供給手段は無くてもよい。また、上記実施の形態では、バースクリーンは三段としているが、二段以上の複数段（例えば四段）であれば良い。
【実施例】
【００３２】
本発明の効果について検証するために実施した検証試験について説明する。
検証試験に使用したバースクリーンは、上記実施の形態に示したタイプとし、直径１０ｍｍ、長さ８００ｍｍの丸棒からなるバーから構成されている。平面視して水平方向に隣接するバーの隙間ｄは２．５ｍｍ〜１６ｍｍ、側面視して上下方向に隣接するバーの開き角度φは０．８°〜４．０°、下段バーの俯角γは４１°とした。
また、ドラムフィーダの回転速度から算出した焼結原料の装入速度Ｖは０．２ｍ／ｓ〜１．０ｍ／ｓ、装入シュートの長さは５００ｍｍ、装入シュートの傾斜角度は４４°である。
なお、焼結原料の装入速度Ｖが偏析度のバラツキに及ぼす影響を検証した試験では、バースクリーンへの液体供給効果についても検証した。その際の液体供給手段は水スプレーとした。
【００３３】
焼結原料は、実機装入部から採取したものを使用し、１回の試験当たりの使用量は約５００ｋｇとした。その際、焼結原料中の水分比率は６質量％〜９質量％であった。ただし、水分比率＝水分／（水分＋焼結原料）である。
【００３４】
検証試験は同じ条件下で５回実施した。検証試験の評価には、焼結パレットに堆積した焼結原料層から抜き取った円柱状のサンプルから算出した偏析度及び偏析度のバラツキを用いた。具体的には、［（サンプルの下層５０ｍｍにおける焼結原料の平均径−サンプルの上層５０ｍｍにおける焼結原料の平均径）／サンプル全層における焼結原料の平均径］を各回について求め、５回の平均値を偏析度とした。また、５回の上記値の内、最大値と最小値の差を偏析度のバラツキと定義した。
【００３５】
なお、焼結原料の平均径は以下の方法により算出した。
サンプリングした焼結原料を乾燥させた後、９．５ｍｍ、８．０ｍｍ、６．７ｍｍ、４．７５ｍｍ、２．８ｍｍ、２．０ｍｍ、１．０ｍｍ、０．５ｍｍのふるいを記載順に用いて分級してグループに分け、各グループについて代表径と質量比を求める（ＪＩＳ  Ｚ８８０１−１「試験用ふるい−第一部：金属製網ふるい」参照）。そして、各グループごとに代表径と質量比との積を算出し、それらの総和を焼結原料の平均径とする。ただし、代表径は、ふるい目９．５ｍｍオーバーは１２．５ｍｍ、ふるい目０．５ｍｍアンダーは０．２５ｍｍ、その他は、ふるい目の中心値（例えば、９．５ｍｍアンダー〜８．０ｍｍオーバーのグループでは、ふるい目の中心値は８．７５ｍｍとなる。）とした。
【００３６】
以下、検証試験結果について説明する。
図３は、バーの隙間ｄが偏析度に及ぼす影響を示したグラフである。同図より、５００μｍアンダーが２０質量％の粒度を有する粉鉱石を鉄鉱石とする焼結原料（以下、「５００μｍアンダー２０質量％の焼結原料」と呼ぶ。他の質量比の場合も同様の表記とする。）の場合、バーの隙間ｄが１０ｍｍ以下もしくは３０ｍｍ以上になると、偏析度が大幅に低下することがわかる。一方、５００μｍアンダー３５質量％の焼結原料の場合、バーの隙間ｄが３ｍｍ未満もしくは１２ｍｍ超になると、偏析度が大幅に低下し、バーの隙間ｄが３ｍｍ以上１２ｍｍ以下であると、偏析度は１以上を維持している。
なお、造粒物（焼結原料）の擬似粒径は０．２５ｍｍ〜１０ｍｍ程度で分布しており、平均粒径は３．０ｍｍ〜３．５ｍｍ程度で両原料とも同程度であった。
【００３７】
特許文献２では、バーの隙間を７ｍｍ〜３０ｍｍまで変化させた場合であっても、粒度偏析は一定であるとの記載であったが、５００μｍアンダー３５質量％の焼結原料の場合、バーの隙間ｄが１０ｍｍを超えてくると、偏析度が低下してくることが本試験結果により明らかとなった。これは、原料粒度の変化により微粉原料が増加して造粒物中の付着微粉の割合が増加することにより、造粒物が崩壊しやすくなり、バーの隙間ｄが大きい場合（造粒物の粒度に比べてバーの隙間ｄが相対的に大きい場合）、バースクリーンによる分級効果が得られなくなるためであると考えられる。即ち、造粒物の造粒形態の違いによるものと考えられる。
【００３８】
５００μｍアンダー３５質量％の焼結原料の場合、残りの６５質量％が核粒子であると仮定すると、核粒子に対する微粉（５００μｍアンダー）割合は３５÷６５≒０．５４となる。一方、５００μｍアンダー２０質量％の焼結原料の場合、残りの８０質量％が核粒子であると仮定すると、核粒子に対する微粉割合は２０÷８０＝０．２５となる。造粒後の擬似粒径はほぼ同程度であったので、微粉割合が２０質量％から３５質量％に増加することで、核粒子に対する微粉割合、即ち造粒物の付着微粉割合が約２倍に増加していることになる。その結果、ドラムフィーダから装入シュートへの造粒物の落下衝撃、装入シュート上での造粒物の転動衝撃、並びに装入シュートからバースクリーンへの造粒物の落下衝撃により、造粒物の崩壊が顕著になったものと考えられる。バースクリーンで分級され焼結パレットに装入された焼結原料を実際に検証したところ、擬似粒子中の５００μｍアンダーの微粉増加が確認された。
【００３９】
図４は、５００μｍアンダー３５質量％の焼結原料について、バーの開き角度φが偏析度に及ぼす影響を示したグラフである。同図より、バーの開き角度φが１．２°未満である場合と３．０°超である場合に、偏析度が低下することがわかる。バーの開き角度φが１．２°未満である場合、焼結原料のバー通過率が低下する一方、バーの開き角度φが３．０°超である場合、焼結原料のバー通過率が増大する。その結果、バースクリーンによる分級効率が低下し、偏析度が低下する。
この現象は、バーの隙間ｄが１２ｍｍ超の場合（造粒物に対してバーの隙間ｄが相対的に大きい場合）には見られず、バーの隙間ｄを１２ｍｍ以下に設定した場合に顕著に発生する問題であった。そのため、従来技術では、問題にならなかったと考えられる。
【００４０】
図５は、焼結原料の装入速度Ｖが偏析度のバラツキに及ぼす影響を示したグラフである。同図より、焼結原料の装入速度Ｖが０．３ｍ／ｓ未満である場合と０．７ｍ／ｓ超である場合に、偏析度のバラツキが増大することがわかる。焼結原料の装入速度Ｖが０．３ｍ／ｓ未満である場合、装入シュート上における焼結原料の流れが不連続となる一方、焼結原料の装入速度Ｖが０．７ｍ／ｓ超である場合、造粒物（焼結原料）が落下する際の衝撃が大きくなり、造粒物の崩壊が顕著となる。その結果、偏析度のバラツキが増大する。
なお、５００μｍアンダー４０質量％の焼結原料を、５００μｍアンダー３５質量％の焼結原料と比較すると、装入速度Ｖと偏析度の関係は同様であったが、偏析度のバラツキが５００μｍアンダー３５質量％の焼結原料に比べて大きくなった。
【００４１】
また、図５より、バースクリーンに液体を供給した場合、偏析度のバラツキが低下することがわかる。特に、焼結原料の装入速度Ｖが０．３ｍ／ｓ〜０．７ｍ／ｓの範囲を外れている場合、この傾向が顕著となる。
【符号の説明】
【００４２】
１０：焼結原料装入装置、１１：貯蔵ホッパー、１２：ドラムフィーダ、１３：装入シュート、１４：バースクリーン、１６、１７、１８：バー、２３：スプレーノズル（液体供給手段）、２５：パレット（焼結パレット）、Ｓ：焼結原料、Ｗ：水（液体）
【図１】
2014129570.tif 000003
【図２】
2014129570.tif 000004
【図３】
2014129570.tif 000005
【図４】
2014129570.tif 000006
【図５】
2014129570.tif 000007